БЕТОННАЯ СМЕСЬ
CONCRETE MIX

Изобретение относится к составам бетонных смесей, применяемых для изготовления надземных конструкций при малоэтажном строительстве.
Известна бетонная смесь, содержащая цемент, заполнители - гречишную шелуху и грунт естественной влажности с частицами размером 0,1 мм и содержанием глинистых частиц не более 30%, а в качестве добавки - суперпластификатор С-3 и воду при следующем соотношении компонентов, мас.ч.: цемент -1, указанный грунт - 2-4, шелуха гречишная - 0,6-1,0, суперпластификатор С-3 - 0,01, вода - 0,4-0,6 (Патент на изобретение РФ №2258680, опубл. 20.08.2005. Бюл. №23).
Недостатком известной бетонной смеси является ее высокая стоимость, обусловленная применением цемента, - дефицитного и дорогостоящего вяжущего вещества.
Задача изобретения - снижение стоимости бетона с невысоким коэффициентом теплопроводности для малоэтажного строительства.
Поставленная задача достигается тем, что бетонная смесь, содержащая грунт естественной влажности с частицами размером 0,1 мм и содержанием глинистых частиц не более 30%, суперпластификатор С-3 и воду, согласно изобретению дополнительно содержит известь пушонку, костру конопляную и хлористый кальций при следующем соотношении компонентов, мас.ч.: известь - 1, указанный грунт - 2, костра конопляная 1,5-2, суперпластификатор С-3 - 0,01, хлористый кальций 0,1- 0,15, вода - 2-2,5.
Используемая в предложенной бетонной смеси известь пушонка является местным вяжущим веществом с более низкой стоимостью по сравнению с цементом.
Костра конопли - доступный местный материал с простой технологией обработки и низкой стоимостью по сравнению с гречишной шелухой. Она хорошо абсорбируют влагу, в ней не появляется плесень и не заводятся микроорганизмы.
Используемый в качестве заполнителя грунт с указанными характеристиками является повсеместным, доступным материалом с минимальными затратами на его переработку и более низкой стоимостью по сравнению с кварцевым песком.
Суперпластификатор С-3, представляющий собой нафталиноформальдегидный олигомер, уменьшает водопотребность бетонной смеси на 20-30% и одновременно повышает ее пластичность.
Для минерализации костры и ускорения отвердевания смеси в нее вводят хлористый кальций.
Для получения композиции были изготовлены две смеси компонентов, отличающихся друг от друга количественным соотношением компонентов.
Смесь готовили следующим образом: отдозированные известь пушонку, грунт и костру перемешивали, а затем затворяли водой, в которой предварительно растворяли добавки С-3 и хлористый кальций.
Из приготовленных смесей готовили образцы - балочки размером 40×40×160 мм. Составы и результаты испытаний приведены в таблице.
Как следует из таблицы, использование предлагаемой бетонной смеси позволяет снизить коэффициент теплопроводности и обеспечить достаточную прочность при пониженной стоимости бетона.